(57)【要約】  ＬｉＰＯ２Ｆ２が、一般式（Ｉ）：ＬｉＸＹＰＯ４（ＸおよびＹが同一または異なっており、ＨまたはＬｉを示す）の化合物と無水ＨＦとの反応によってＬｉＰＯ２Ｆ２を含む反応混合物を形成することによって製造される。好ましくは、ＬｉＨ２ＰＯ４が出発原料として用いられる。ＬｉＰＯ２Ｆ２が、ジメチルカーボネートまたはプロピレンカーボネートによる抽出によって反応混合物から単離され得る。【特許請求の範囲】
【請求項１】
一般式（Ｉ）：ＬｉＸＹＰＯ４（ＸおよびＹが同一または異なっており、ＨまたはＬｉを示す）の化合物と無水ＨＦとの反応によってＬｉＰＯ２Ｆ２を含む反応混合物を形成することによる、ＬｉＰＯ２Ｆ２の製造方法。
【請求項２】
ＸおよびＹがＨである、請求項１に記載の方法。
【請求項３】
ＨＦ：ＬｉＨ２ＰＯ４のモル比が３：１以上である、請求項１または２に記載の方法。
【請求項４】
前記反応が少なくとも部分的に加圧下で行われる、請求項１〜３のいずれか一項に記載の方法。
【請求項５】
加圧下で行われた前記反応の後に、加圧を伴わない後処理が行われる、請求項１〜４のいずれか一項に記載の方法。
【請求項６】
前記反応が１００〜１８０℃の範囲の温度において加圧下で行われる、請求項１〜４のいずれか一項に記載の方法。
【請求項７】
前記後処理が１６０〜２２０℃の範囲の温度において行われる、請求項５に記載の方法。
【請求項８】
形成された前記ＬｉＰＯ２Ｆ２がプロピレンカーボネート中に溶解されて、プロピレンカーボネート中に溶解されたＬｉＰＯ２Ｆ２の溶液を形成する、請求項１〜７のいずれか一項に記載の方法。
【請求項９】
前記プロピレンカーボネート中に溶解されたＬｉＰＯ２Ｆ２の溶液が前記反応混合物から分離される、請求項８に記載の方法。
【請求項１０】
前記プロピレンカーボネート中に溶解されたＬｉＰＯ２Ｆ２の溶液が分離処理にかけられてプロピレンカーボネートを分離して固体ＬｉＰＯ２Ｆ２を単離する、請求項８または９に記載の方法。
【請求項１１】
分離処理が前記プロピレンカーボネートの蒸発の工程を含む、請求項１０に記載の方法。
【請求項１２】
プロピレンカーボネート中に溶解されたＬｉＰＯ２Ｆ２を含む溶液。
【請求項１３】
本質的にプロピレンカーボネート中のＬｉＰＯ２Ｆ２からなる、請求項１２に記載の溶液。
【請求項１４】
ジエチルカーボネート、ジメチルカーボネート／プロピレンカーボネート、アセトニトリル、ジメトキシエタン、アセトンおよびそれらの混合物からなる群から選択された溶剤中に溶解されたＬｉＰＯ２Ｆ２を含む、またはからなる溶液。
【請求項１５】
ＬｉＰＯ２Ｆ２の含有量が、２０℃においての飽和濃度の約５０％から２０℃においての飽和濃度までである、請求項１２〜１４のいずれか一項に記載の溶液。
【請求項１６】
ＬｉＦを本質的に含有しない、請求項１２〜１５のいずれか一項に記載の溶液。
【発明の詳細な説明】
【技術分野】
【０００１】
本発明は、２０１０年７月８日に出願された欧州特許出願第１０１６８８８６．９号明細書の優先権を主張し、この出願の全内容はあらゆる目的のために参照によってここに組み込まれる。
【０００２】
本発明は、ＬｉＰＯ２Ｆ２ならびに所定の溶剤、例えばプロピレンカーボネート中のＬｉＰＯ２Ｆ２の溶液の製造方法に関する。
【背景技術】
【０００３】
ＬｉＰＯ２Ｆ２は、リチウムイオンバッテリのための添加剤として有用である。したがって、特許文献１には、フッ化物以外のハロゲン化物、ＬｉＰＦ６および水からＬｉＰＦ６とＬｉＰＯ２Ｆ２との混合物を製造する方法が開示されている。非プロトン性溶媒に溶解された得られた塩混合物は、リチウムイオンバッテリのための電解質溶液として使用される。特許文献２には、最新技術としてＰ２Ｏ３Ｆ４およびＬｉ化合物からのＬｉＰＯ２Ｆ２の製造、ならびにＬｉＰＦ６およびＳｉ−Ｏ−Ｓｉ結合を有する化合物、例えばシロキサンからのＬｉＰＯ２Ｆ２の製造が記載されている。生成物はＬｉＰＦ６を含有する。
【先行技術文献】
【特許文献】
【０００４】
【特許文献１】国際公開第２００８／１１１３６７号パンフレット
【特許文献２】欧州特許出願公開第Ａ−２０６１１１５号明細書
【発明の概要】
【発明が解決しようとする課題】
【０００５】
本発明の目的は、技術的に実行可能な方法でＬｉＰＯ２Ｆ２を提供することおよび高濃度のＬｉＰＯ２Ｆ２を含む溶液を提供することである。本発明のさらなる目的は、技術的に実行可能な方法で高純度のＬｉＰＯ２Ｆ２を提供することである。これらの目的およびその他の目的は、特許請求の範囲に記載されたように本発明によって達成される。
【課題を解決するための手段】
【０００６】
本発明の１つの態様によれば、ＬｉＰＯ２Ｆ２が、一般式（Ｉ）：ＬｉＸＹＰＯ４（ＸおよびＹが同一または異なっており、ＨまたはＬｉを示す）の化合物と無水ＨＦとの反応によってＬｉＰＯ２Ｆ２を含む反応混合物を形成することによって製造される。好ましくは、ＸおよびＹがＨである。
【発明を実施するための形態】
【０００７】
化合物Ｌｉ３ＰＯ４が出発原料として用いられる場合、全てのＬｉ３ＰＯ４をＬｉＰＯ２Ｆ２、水およびＬｉＦに変換するために４モルのＨＦが化学量論的に必要とされる。この出発原料のために、ＨＦ：Ｌｉ３ＰＯＦ４の比は好ましくは６：１以上である。好ましくは、それは２０：１以下である。Ｌｉ３ＰＯ４を出発原料として用いることによってＬｉＦが副生成物として形成される。
【０００８】
ＬｉＨ２ＰＯ４は式（Ｉ）の好ましい出発原料である。これは本発明の方法の好ましい実施形態である。ＬｉＨ２ＰＯ４の全てをＬｉＰＯ２Ｆ２および水に変換するために２モルのＨＦが化学量論的に必要とされる。好ましくは、この実施形態において、ＨＦ：ＬｉＨ２ＰＯ４のモル比は３：１以上である。より好ましくは、ＨＦ：ＬｉＨ２ＰＯ４のモル比は５：１以上である。好ましくは、ＨＦ：ＬｉＨ２ＰＯ４のモル比は２５：１以下である。より好ましくは、ＨＦ：ＬｉＨ２ＰＯ４のモル比は２０：１以下である。
【０００９】
好ましくは、反応は少なくともその時間の一部の間、加圧下で行われる。これはＨＦを液相に維持するのに役立つ。好ましくは、反応は自生圧下で、特にオートクレーブ内で行われる。
【００１０】
ＬｉＨ２ＰＯ４とＨＦとの間の反応は好ましくは、１００℃以上の温度において行われる。反応はより低い圧力において行われてもよいが、反応時間が長くなり過ぎるかもしれない。それは好ましくは２２０℃以下の温度、より好ましくは、１８０℃以下の温度において行われる。好ましくは、温度は１００〜１８０℃の範囲に維持される。
【００１１】
反応時間は、所望の変換率が達成されるように選択される。しばしば、１０分〜３時間の反応時間が良い結果をもたらす。
【００１２】
加圧下での反応後、反応混合物は好ましくは、加圧を伴わない後処理にかけられる。この後処理において、気体化合物を放出することによって圧力は周囲圧力にされる。気体成分（主に未反応ＨＦ）を洗浄器または吸着剤を通過させてＨＦを除去するかまたは再使用のために凝縮する。残りの液体反応混合物を好ましくは１６０℃以上の温度まで、より好ましくは１８０℃以上の温度まで加熱する。好ましくは、後処理は２２０℃以下の温度において行われる。
【００１３】
好ましくは、後処理は１６０〜２２０℃の範囲の温度、より好ましくは、１８０℃超〜２２０℃以下の範囲の温度において行われる。
【００１４】
後処理時間は好ましくは１０分以上である。それは好ましくは２時間以下である。
【００１５】
反応混合物はしばしば、ＬｉＰＯ２Ｆ２およびＬｉ２ＰＯ３ＦならびにＬｉＦを含有する。反応混合物はＬｉＰＦ６を含有しない。したがって、本発明の方法は、公知のＬｉＰＯ２Ｆ２とは異なっているＬｉＰＯ２Ｆ２をもたらす。
【００１６】
ＬｉＰＯ２Ｆ２およびＬｉ２ＰＯ３Ｆを一切のＬｉＦから単離することが望ましい場合、極性非プロトン性溶媒を用いることができる。例えば、ジアルキルカーボネートがこの目的のために適している。他の溶剤は、アセトン、イソプロパノール、テトラヒドロフラン、エチルアセテート、アセトニトリル、およびジエチルカーボネートである。
【００１７】
ＬｉＰＯ２Ｆ２を選択的に単離することが望ましい場合、ＬｉＰＯ２Ｆ２がその中に可溶性であり、Ｌｉ２ＰＯ３ＦならびにＬｉＦが可溶性でないので、プロピレンカーボネートが非常に適した溶剤とされる。他の非常に適した溶剤は、ジエチルカーボネート、ジメチルカーボネートとプロピレンカーボネートとの混合物、アセトニトリル、ジメトキシエタンおよびアセトンである。周囲温度においてのこれらの溶剤中のＬｉＰＯ２Ｆ２の溶解度を以下の表１に記載する。
【００１８】
【表１】
2013539448.tif 000002
【００１９】
アセトニトリル中、特にジメトキシエタンおよびアセトン中のＬｉＰＯ２Ｆ２の溶解度は著しく高い。アセトンはＬｉイオンバッテリのための溶剤としてあまり適していないが、それはＬｉＰＯ２Ｆ２に対する非常に高い溶解度およびＬｉＦに対する非常に低い溶解度を有するのでＬｉＰＯ２Ｆ２の精製のために有利に使用され得る。したがって、ＬｉＦとＬｉＰＯ２Ｆ２とを含む混合物は、ＬｉＰＯ２Ｆ２をアセトンに溶解する工程と、濾過して固体ＬｉＦを除去する工程とによって容易に分離され得る。ＬｉＰＯ２Ｆ２は、アセトン中のその溶液から、例えばアセトンの蒸発によって回収され得る。
【００２０】
ジメトキシエタン中のＬｉＰＯ２Ｆ２の溶解度は、アセトン中の溶解度よりもさらに高い。ジメトキシエタンも、Ｌｉイオンバッテリのための溶剤または溶剤添加剤として考えられる。したがって、ジメトキシエタン−同じくＬｉＦをせいぜい無視できる量しか溶解しない−がアセトンの使用に関して上に説明されたようにＬｉＰＯ２Ｆ２の精製のために使用されてもよく、さらにそれはＬｉイオンバッテリ溶剤中のＬｉＰＯ２Ｆ２の溶解度を上げるために用いられてもよい。
【００２１】
ジメチルカーボネート、プロピレンカーボネートおよびそれらの混合物−それもＬｉＦをせいぜい無視できる量しか溶解しない−中のＬｉＰＯ２Ｆ２の溶液が、ＬｉＦとＬｉＰＯ２Ｆ２とを含有する組成物、例えば混合物または沈殿物のような固形分を精製するために使用されてもよい。
【００２２】
ＬｉＰＯ２Ｆ２と、ジメチルカーボネート、プロピレンカーボネート、ジメトキシエタン、アセトニトリルおよびアセトンならびにそれらの混合物から選択された少なくとも１つの溶剤とを含む、またはそれらからなる溶液もまた、本発明の態様である。好ましくは、これらの溶剤はＬｉＦを本質的に含有しない。好ましくは、ＬｉＦの含有量は溶液１リットル当たり０．０１ｇ以下である。好ましくは、溶液はＬｉＰＦ６を本質的に含有しない。より好ましくは、ＬｉＰＦ６の含有量は、溶液１リットル当たり０．１ｇ以下、さらにより好ましくは、溶液１リットル当たり０．０１ｇ以下である。
【００２３】
好ましい溶液を表２に記載する。
【００２４】
【表２】
2013539448.tif 000003
【００２５】
より好ましくは、ジメチルカーボネート中のＬｉＰＯ２Ｆ２の溶液は、溶剤１００ｇあたり０．２ｇ〜０．４ｇのＬｉＰＯ２Ｆ２を含有する。好ましくは、この溶液において、ＬｉＦの含有量は＜０．０１ｇ／溶剤１００ｇであり、ＬｉＰＦ６の含有量は＜０．１ｇ／溶剤１００ｇである。
【００２６】
より好ましくは、ジメチルカーボネート／プロピレンカーボネート１：１（ｖ／ｖ）中のＬｉＰＯ２Ｆ２の溶液は、溶剤１００ｇあたり０．２ｇ〜０．４ｇのＬｉＰＯ２Ｆ２を含有する。好ましくは、この溶液において、ＬｉＦの含有量は＜０．０１ｇ／溶剤１００ｇであり、ＬｉＰＦ６の含有量は＜０．１ｇ／溶剤１００ｇである。
【００２７】
より好ましくは、アセトニトリル中のＬｉＰＯ２Ｆ２の溶液は、溶剤１００ｇあたり１．４ｇ〜２．８ｇのＬｉＰＯ２Ｆ２を含有する。好ましくは、この溶液において、ＬｉＦの含有量は＜０．０１ｇ／溶剤１００ｇであり、ＬｉＰＦ６の含有量は＜０．１ｇ／溶剤１００ｇである。
【００２８】
より好ましくは、ジメトキシエタン中のＬｉＰＯ２Ｆ２の溶液は、溶剤１００ｇあたり２０ｇ〜３７ｇのＬｉＰＯ２Ｆ２を含有する。好ましくは、この溶液において、ＬｉＦの含有量は＜０．０１ｇ／溶剤１００ｇであり、ＬｉＰＦ６の含有量は＜０．１ｇ／溶剤１００ｇである。
【００２９】
より好ましくは、アセトン中のＬｉＰＯ２Ｆ２の溶液は、溶剤１００ｇあたり１０ｇ〜２０ｇのＬｉＰＯ２Ｆ２を含有する。好ましくは、この溶液において、ＬｉＦの含有量は＜０．０１ｇ／溶剤１００ｇであり、ＬｉＰＦ６の含有量は＜０．１ｇ／溶剤１００ｇである。
【００３０】
特に好ましくは、「より好ましくは」として示されたこれらの５つの溶液は、前記した量の前記溶剤およびＬｉＰＯ２Ｆ２からなる。
【００３１】
好ましい溶液は、プロピレンカーボネートとＬｉＰＯ２Ｆ２とを含有するか、またはこれらからなる。この好ましい溶液に関して、本発明のこの態様をさらに説明する。
【００３２】
プロピレンカーボネート中に溶解されたＬｉＰＯ２Ｆ２の溶液は、反応混合物の溶解されていない固形分から分離され得る。例えば、溶液はフィルターを通過されてもよく、またはそれはデカンテーションされてもよい。溶液はそのままで有用であり、例えば、リチウムイオンバッテリの電解質溶液の製造のための添加剤として有用である。
【００３３】
必要ならば、プロピレンカーボネート中の溶解されたＬｉＰＯ２Ｆ２の溶液が分離処理にかけられてプロピレンカーボネートを高純度の固体ＬｉＰＯ２Ｆ２から分離する。例えば、プロピレンカーボネートを蒸発によって除去することができる。約２４０℃のプロピレンカーボネートの高い沸点を考慮して、この蒸発は好ましくは真空下で行われる。単離されたＬｉＰＯ２Ｆ２をリチウムイオンバッテリの製造のための添加剤として使用することができる。プロピレンカーボネートを溶剤として使用する利点は、溶解されたＬｉＰＯ２Ｆ２を結晶形態で単離することができることである。他の溶剤は非晶質生成物を生じる。
【００３４】
本発明の方法において得られた結晶ＬｉＰＯ２Ｆ２はＬｉＰＦ６を含有しない。
【００３５】
プロピレンカーボネート中のＬｉＰＯ２Ｆ２の溶液は、標準条件（２５℃、１Ｂａｒ）下で、プロピレンカーボネート中のＬｉＰＯ２Ｆ２の溶液の全重量に対して約３重量％までのＬｉＰＯ２Ｆ２を含有する。ＬｉＰＯ２Ｆ２がリチウムイオンバッテリのための添加剤として適していることは例えば国際公開第２００８／１１１３６７号パンフレットから公知である。また、プロピレンカーボネートはリチウムイオンバッテリの製造のために有用な溶剤であることは公知である。したがって、本発明によって提供されたプロピレンカーボネート中のＬｉＰＯ２Ｆ２の溶液は、ＬｉＰＯ２Ｆ２と溶剤との両方を提供することができるので、リチウムイオンバッテリのための添加剤組成物として適している。リチウムイオンバッテリのための電解質溶液を提供するために、プロピレンカーボネート中のＬｉＰＯ２Ｆ２の溶液を別の電解質塩および別の単数及び複数の溶剤と混合することができる。例えば、ＬｉＰＦ６、ＬｉＡｓＦ６、ＬｉＣｌＯ４、ＬｉＣＦ３ＳＯ３、ＬｉＮ（ＳＯ２ＣＦ３）２、ＬｉＮ（ＳＯ２Ｃ２Ｆ５）２、ＬｉＮ（ＳＯ２−ｉ−Ｃ３Ｆ７）２、ＬｉＮ（ＳＯ２−ｎ−Ｃ３Ｆ７）２、ＬｉＢＣ４Ｏ８（「ＬｉＢＯＢ」）、またはＬｉ（Ｃ２Ｆ５）ＰＦ３のような電解質塩、および１つまたは複数のさらなる溶剤、例えばジアルキルカーボネート、例えばジメチルカーボネートまたはエチルカーボネート、アルキレンカーボネート、例えばエチレンカーボネート、フッ素化溶剤、例えばモノ−、ジ−、トリ−および／またはテトラフルオロエチレンカーボネート、および／またはいずれかの他の所望の溶剤または添加剤を容器内でプロピレンカーボネート中のＬｉＰＯ２Ｆ２の溶液と配合し、均質化してリチウムイオンバッテリの製造に適した電解質溶液をもたらす。
【００３６】
従って、プロピレンカーボネート中のＬｉＰＯ２Ｆ２の溶液は有益な中間体であり、本発明の別の特に好ましい態様である。
【００３７】
１つの実施形態において、溶液は本質的にＬｉＰＯ２Ｆ２とプロピレンカーボネートとからなる。用語「本質的に（ｅｓｓｅｎｔｉａｌｌｙ）」は好ましくは、溶液が９５重量％以上、好ましくは９８重量％以上のＬｉＰＯ２Ｆ２とプロピレンカーボネートとを含有することを意味する。溶液中のＬｉＰＯ２Ｆ２の含有量は好ましくは０．１重量％以上である。好ましくは、ＬｉＰＯ２Ｆ２の濃度は、所与の温度において達成され得るプロピレンカーボネート中の最大濃度以下である。最も好ましくは、溶液中のＬｉＰＯ２Ｆ２の濃度は溶液の全重量の３重量％以下である。多くの目的のために、溶液中のＬｉＰＯ２Ｆ２の濃度は可能な限り高いことが望ましく、例えば２重量％以上から溶解度の限界までであるのが望ましい。しばしば、濃度は溶液の全重量の約２〜約３重量％の範囲である。
【００３８】
この実施形態において、溶液は好ましくは、９７〜９８重量％のプロピレンカーボネートと２〜３重量％のＬｉＰＯ２Ｆ２とからなる。
【００３９】
別の実施形態において、溶液は、ＬｉＰＯ２Ｆ２と、プロピレンカーボネートと、リチウムイオンバッテリのための電解質塩および溶剤からなる群から選択された少なくとも１つのさらなる成分とを含む。少なくとも１つのさらなる電解質塩は好ましくは、ＬｉＰＦ６、ＬｉＡｓＦ６、ＬｉＣｌＯ４、ＬｉＣＦ３ＳＯ３、ＬｉＮ（ＳＯ２ＣＦ３）２、ＬｉＮ（ＳＯ２Ｃ２Ｆ５）２、ＬｉＮ（ＳＯ２−ｉ−Ｃ３Ｆ７）２、ＬｉＮ（ＳＯ２−ｎ−Ｃ３Ｆ７）２、ＬｉＢＣ４Ｏ８（「ＬｉＢＯＢ」）、またはＬｉ（Ｃ２Ｆ５）ＰＦ３からなる群から選択される。少なくとも１つのさらなる電解質塩の濃度は、いくつかのさらなる電解質塩が含有される場合でも、Ｌｉ塩の全濃度が好ましくは約０．９〜１．１モルであるように選択されるのが好ましい。ＬｉＰＦ６が好ましいさらなる電解質塩である。それは好ましくは、ＬｉＰＯ２Ｆ２が約０．２〜０．２８モル／リットルの量において含有される時に０．６２〜０．９モル／リットルの濃度において含有され、そこにおいてリチウム塩の総量は約０．９〜１．１モル／リットルの全モル濃度になる。
【００４０】
少なくとも１つのさらなる溶剤は、本技術分野に公知である溶剤のなかから選択される。いくつかの有用なタイプの溶剤は、Ｍ．Ｕｅらの出版物、Ｊ．Ｅｌｅｃｔｒｏｃｈｅｍ．Ｓｏｃ．Ｖｏｌ．１４１（１９９４年）、２９８９〜２９９６ページに示されている。独国特許出願公開第１００１６８１６号明細書に記載されているように、ラクトン、ホルムアミド、ピロリジノン、オキサゾリジノン、ニトロアルカン、Ｎ，Ｎ−置換ウレタン、スルホラン、ジアルキルスルホキシド、ジアルキルスルフィット、およびトリアルキルホスフェートまたはアルコキシエステルが有用な溶剤である。
【００４１】
アルキルカーボネートおよびアルキレンカーボネート、例えば、エチレンカーボネート、ジメチルカーボネート、メチルエチルカーボネート、ジエチルカーボネート、およびプロピレンカーボネートが特に適しており、欧州特許出願公開第Ａ−０６４３４３３号明細書を参照のこと。また、ピロカーボネートも有用であり、米国特許出願公開第Ａ−５４２７８７４号明細書を参照のこと。アルキルアセテート、Ｎ，Ｎ−二置換アセトアミド、スルホキシド、ニトリル、グリコールエーテルおよびエーテルも有用であり、欧州特許出願公開第Ａ−０６６２７２９号明細書を参照のこと。しばしば、これらの溶剤の混合物が用いられる。ジオキソランは有用な溶剤であり、欧州特許出願公開第Ａ−０３８５７２４号明細書を参照のこと。リチウムビス−（トリフルオロメタンスルホニル）イミドのために、１，２−ビス−（トリフルオルアセトキシ）エタンおよびＮ，Ｎ−ジメチルトリフルオロアセトアミドが溶剤として用いられ、ＩＴＥ  Ｂａｔｔｅｒｙ  Ｌｅｔｔｅｒｓ  Ｖｏｌ．１（１９９９年）、１０５〜１０９ページを参照のこと。前述の記載において、用語「アルキル」は好ましくは、飽和直鎖または分枝Ｃ１〜Ｃ４アルキル基を意味する。他の非常に適した付加的な溶剤は、ジメトキシエタン、ニトリルおよびジニトリル、特にアセトニトリルである。また、ケトン、例えば、アセトンが非常に良い溶剤であるが、α−Ｈ原子を有するそれらのケトンは、Ｌｉイオンバッテリのための好ましい溶剤ではない。しかしアセトンは非常に多量のＬｉＰＯ２Ｆ２を溶解し、したがって、例えば精製工程の間に用いられてもよい。
【００４２】
また、フルオロ置換有機化合物は、少なくとも１つのさらなる溶剤として適している。
【００４３】
ハロゲン化炭酸エステルの例には、ハロゲン化エチレンカーボネート、ハロゲン化ジメチル、ハロゲン化エチルメチルカーボネート、およびハロゲン化ジエチルカーボネートなどがある。用語「ハロゲン化」は、特に好ましくは「フッ素化」を意味する。
【００４４】
好ましいフルオロ置換された溶剤は、フルオロエチレンカーボネート、４，４−ジフルオロエチレンカーボネート、シス−およびトランス４，５−ジフルオロエチレンカーボネート、４−フルオロ−４−メチルエチレンカーボネート、４，５−ジフルオロ−４−メチルエチレンカーボネート、４−フルオロ−５−メチルエチレンカーボネート、４，４−ジフルオロ−５−メチルエチレンカーボネート、４−（フルオロメチル）−エチレンカーボネート、４−（ジフルオロメチル）−エチレンカーボネート、４−（トリフルオロメチル）−エチレンカーボネート、４−（フルオロメチル）−４−フルオロエチレンカーボネート、４−（フルオロメチル）−５−フルオロエチレンカーボネート、４−フルオロ−４，５−ジメチルエチレンカーボネート、４，５−ジフルオロ−４，５−ジメチルエチレンカーボネート、および４，４−ジフルオロ−５，５−ジメチルエチレンカーボネートである。
【００４５】
ジメチルカーボネート誘導体の例には、フルオロメチルメチルカーボネート、ジフルオロメチルメチルカーボネート、トリフルオロメチルメチルカーボネート、ビス（フルオロメチル）カーボネート、ビス（ジフルオロ）メチルカーボネート、およびビス（トリフルオロ）メチルカーボネートなどがある。
【００４６】
エチルメチルカーボネート誘導体の例には、２−フルオロエチルメチルカーボネート、エチルフルオロメチルカーボネート、２，２−ジフルオロエチルメチルカーボネート、２−フルオロエチルフルオロメチルカーボネート、エチルジフルオロメチルカーボネート、２，２，２−トリフルオロエチルメチルカーボネート、２，２−ジフルオロエチルフルオロメチルカーボネート、２−フルオロエチルジフルオロメチルカーボネート、およびエチルトリフルオロメチルカーボネートなどがある。
【００４７】
ジエチルカーボネート誘導体の例には、エチル（２−フルオロエチル）カーボネート、エチル（２，２−ジフルオロエチル）カーボネート、ビス（２−フルオロエチル）カーボネート、エチル（２，２，２−トリフルオロエチル）カーボネート、２，２−ジフルオロエチル２’−フルオロエチルカーボネート、ビス（２，２−ジフルオロエチル）カーボネート、２，２，２−トリフルオロエチル２’−フルオロエチルカーボネート、２，２，２−トリフルオロエチル２’，２’−ジフルオロエチルカーボネート、およびビス（２，２，２−トリフルオロエチル）カーボネートなどがある。
【００４８】
フルオロエチレンカーボネート、４−（フルオロメチル）−エチレンカーボネート、４，４−ジフルオロエチレンカーボネート、およびシス−およびトランス−４，５−ジフルオロエチレンカーボネートおよびそれらの混合物が特に好ましい。
【００４９】
また、不飽和結合とフッ素原子との両方を有する炭酸エステル（以下、「フッ素化不飽和炭酸エステル」と略される）を特定の炭酸エステルとして使用することができる。フッ素化不飽和炭酸エステルには、本発明の利点を著しく損なわない一切のフッ素化不飽和炭酸エステルを含める。
【００５０】
フッ素化不飽和炭酸エステルの例には、芳香環または炭素−炭素不飽和結合を有する置換基によって置換されたビニレンカーボネート誘導体、エチレンカーボネート誘導体、アリルカーボネートなどがある。
【００５１】
ビニレンカーボネート誘導体の例には、フルオロビニレンカーボネート、４−フルオロ−５−メチルビニレンカーボネートおよび４−フルオロ−５−フェニルビニレンカーボネートなどがある。
【００５２】
芳香環または炭素−炭素不飽和結合を有する置換基によって置換されたエチレンカーボネート誘導体の例には、４−フルオロ−４−ビニルエチレンカーボネート、４−フルオロ−５−ビニルエチレンカーボネート、４，４−ジフルオロ−４−ビニルエチレンカーボネート、４，５−ジフルオロ−４−ビニルエチレンカーボネート、４−フルオロ−４，５−ジビニルエチレンカーボネート、４，５−ジフルオロ−４，５−ジビニルエチレンカーボネート、４−フルオロ−４−フェニルエチレンカーボネート、４−フルオロ−５−フェニルエチレンカーボネート、４，４−ジフルオロ−５−フェニルエチレンカーボネート、４，５−ジフルオロ−４−フェニルエチレンカーボネートおよび４，５−ジフルオロ−４，５−ジフェニルエチレンカーボネートなどがある。
【００５３】
フェニルカーボネートの例には、フルオロメチルフェニルカーボネート、２−フルオロエチルフェニルカーボネート、２，２−ジフルオロエチルフェニルカーボネートおよび２，２，２−トリフルオロエチルフェニルカーボネートなどがある。
【００５４】
ビニルカーボネートの例には、フルオロメチルビニルカーボネート、２−フルオロエチルビニルカーボネート、２，２−ジフルオロエチルビニルカーボネートおよび２，２，２−トリフルオロエチルビニルカーボネートなどがある。
【００５５】
アリルカーボネートの例には、フルオロメチルアリルカーボネート、２−フルオロエチルアリルカーボネート、２，２−ジフルオロエチルアリルカーボネートおよび２，２，２−トリフルオロエチルアリルカーボネートなどがある。
【００５６】
フルオロ置換カーボネートの量は好ましくは、電解質溶液の全重量に対して０．１〜２０重量％の範囲である。
【００５７】
このような混合物において、ＬｉＰＯ２Ｆ２の含有量は好ましくは２〜３重量％であり、他のＬｉ塩の含有量は、リチウム塩の総量が好ましくは約０．９〜１．１モルであるような含有量であり、プロピレンカーボネートの含有量は好ましくは１〜５０重量％であり、１００重量％に対しての残量は少なくとも１つの他の溶剤によって構成される。これらの量は、それぞれ１００重量％およびモル％に定められた塩／溶剤混合物の全重量を基準とする。
【００５８】
プロピレンカーボネート中のＬｉＰＯ２Ｆ２の溶液は、ＬｉＰＯ２Ｆ２を溶解することによって製造され得るが、必要ならば、上に記載されたようにさらなる塩および／または溶剤が添加される。
【００５９】
本発明の方法の利点はとりわけ、高純度ＬｉＰＯ２Ｆ２が安価な出発原料から得られることである。
【００６０】
参照によって本明細書に組み込まれる一切の特許、特許出願、および刊行物の開示は、用語を不明確にする程度まで本説明と対立する場合、本説明が優先されるものとする。
【００６１】
以下の実施例は本発明をさらに詳細に説明し、それを制限する意図はない。
【実施例】
【００６２】
実施例１：ＬｉＰＯ２Ｆ２の合成および単離
実施例１．１：ＬｉＰＯ２Ｆ２の合成
ＬｉＨ２ＰＯ４（０．２４モル）およびＨＦ（２．４モル）をオートクレーブに入れ、その中で約１４０℃の温度に加熱し、約２時間その温度に維持した。オートクレーブを開け、周囲圧力にした。気体生成物をオートクレーブから放出する。残りの反応混合物を約２００℃にして、約１時間その温度に維持した。原反応生成物をＸＲＤ（レントゲン回折法）によって分析した。それはＬｉＦ、ＬｉＰＯ２Ｆ２およびＬｉ２ＰＯ３Ｆの混合物からなる。
【００６３】
実施例１．２：ＬｉＰＯ２Ｆ２の単離
プロピレンカーボネートを実施例１．１において得られた塩混合物の一部に添加し、得られた固体／液体組成物を３０分間にわたって攪拌した。液体を一切の残りの固形分から分離した。得られた溶液はＬｉＰＯ２Ｆ２およびプロピレンカーボネートからなった。
【００６４】
減圧下で溶剤を溶液から除去した。得られた固体は、Ｆ−ＮＭＲおよびＰ−ＮＭＲによって高純度ＬｉＰＯ２Ｆ２であると同定された。
【００６５】
実施例１．３：ＬｉＰＯ２Ｆ２とＬｉ２ＰＯ３Ｆとの混合物の単離
実施例１．２を繰り返したが、ジエチルカーボネートを溶剤として用いた。溶解されていない固形分から分離した後、溶剤を除去し、ＬｉＰＯ２Ｆ２およびＬｉ２ＰＯ３Ｆとの混合物を得た。
【００６６】
実施例２：Ｌｉ３ＰＯ４からのＬｉＰＯ２Ｆ２の製造
実施例１を繰り返したが、Ｌｉ３ＰＯ４を出発原料として用いた。得られた反応混合物は、実施例１．１の反応混合物と比べてより多量のＬｉＦを含有する。ＬｉＰＯ２Ｆ２を結晶形態で単離するために溶剤としてプロピレンカーボネートを用いて反応混合物を抽出し、真空中で溶剤を除去した。
【００６７】
実施例３：Ｌｉ３ＰＯ４からのＬｉＰＯ２Ｆ２の製造
実施例２を繰り返す。ＬｉＰＯ２Ｆ２を結晶形態で単離するために溶剤としてジメチルカーボネートを用いて反応混合物を抽出し、真空中で溶剤を除去する。
【００６８】
結晶ＬｉＰＯ２Ｆ２の分析データ：
・ＸＲＤ：２−シータ値：２１．５（強い）；２２．０；２３．５；２７．０（強い）；３４．２；４３．２
・１９Ｆ−ＮＭＲ（４７０．９４ＭＨｚ；Ｄ−アセトン中の溶液）：−８４．２５ｐｐｍ（二重項、−８３．３ｐｐｍおよび−８５．２ｐｐｍに２本の線、カップリング定数９２６Ｈｚ）
・３１Ｐ−ＮＭＲ（２０２，６１ＭＨｚ；Ｄ−アセトン中の溶液）：−１９，６ｐｐｍ（三重項、−１２．３ｐｐｍ、−１６．９ｐｐｍおよび−２１．５ｐｐｍに３本の線；カップリング定数９２６Ｈｚ）。
【００６９】
融点：化合物が約３５０℃超の温度において分解するので、融点を測定することができない。
【００７０】
比較のために：ＨＰＯ２Ｆ２（相当する遊離酸。Ｈ２ＰＯ３Ｆをさらに含む、数滴の水で、ＬｉＰＦ６の加水分解生成物として調製され、プロピレンカーボネートとジメチルカーボネートとの混合物中で測定された）に対して、−８３．３ｐｐｍにおいて二重項、カップリング定数９７５Ｈｚが１９Ｆ−ＮＭＲスペクトルについて報告されており、３１Ｐ−ＮＭＲスペクトルにおいて−２１．６ｐｐｍにおいて三重項、カップリング定数９７５Ｈｚが文献に報告されている。
【００７１】
実施例４：プロピレンカーボネート中の高純度ＬｉＰＯ２Ｆ２の溶液の製造
不活性ガス（窒素）下で、高純度ＬｉＰＯ２Ｆ２を約２０℃のプロピレンカーボネート中に溶解し、その結果、約２．７５重量％のＬｉＰＯ２Ｆ２を含む溶液を得る。
【００７２】
実施例５：他の溶剤中のＬｉＰＯ２Ｆ２の溶液の製造
不活性ガス（窒素）下で、高純度ＬｉＰＯ２Ｆ２が約２０℃の各溶剤または溶剤混合物中に溶解され、その結果、以下の表３に示された溶解されたＬｉＰＯ２Ｆ２の量を含有する溶液が得られた。溶液Ｎ゜１のデータは実施例４から取られ、表３の溶液Ｎ°２〜６のデータは表１のデータに相当する。
【００７３】
【表３】
2013539448.tif 000004
【００７４】
実施例６：Ｌｉイオンバッテリに適したバッテリ電解質
１．表３の溶液Ｎ°１をモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。
【００７５】
２．表３の溶液Ｎ°２をモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。
【００７６】
３．表３の溶液Ｎ°３をモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。
【００７７】
４．表３の溶液Ｎ°４をモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。
【００７８】
５．表３の溶液Ｎ°４をプロピレンカーボネートおよびモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。溶液Ｎ°４の含有量は、得られたバッテリ電解質の全体積の約２０体積％に相当するような量において添加される。
【００７９】
６．表３の溶液Ｎ°５をモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。
【００８０】
５．表３の溶液Ｎ°４をプロピレンカーボネートおよびモノフルオロエチレンカーボネートと混合し、得られたバッテリ電解質にＬｉＰＦ６を溶解し、その結果、Ｌｉ塩の全含有量が１モルであり、モノフルオロエチレンカーボネートの量が得られたバッテリ電解質の全重量の約４重量％である。溶液Ｎ°４の含有量は、得られたバッテリ電解質の全体積の約２０体積％に相当するような量において添加される。
【００８１】
７．表３の溶液Ｎ°５の２０ｍｌをモノフルオロエチレンカーボネート３ｍｌおよびプロピレンカーボネート８０ｍｌと混合し、得られたバッテリ電解質にＬｉＰＦ６を溶解し、その結果、Ｌｉ塩の全含有量が１モルである。
【００８２】
８．表３の溶液Ｎ°５の２０ｍｌをモノフルオロエチレンカーボネート３ｍｌおよび１：１（ｖ／ｖ）の比のジメチルカーボネート／プロピレンカーボネート８０ｍｌと混合し、得られたバッテリ電解質にＬｉＰＦ６を溶解し、その結果、Ｌｉ塩の全含有量が１モルである。
【００８３】
実施例６：ＬｉＰＯ２Ｆ２の精製のためのジメトキシエタンおよびアセトンの使用
１．ＬｉＰＯ２Ｆ２を９５重量％およびＬｉＦを５重量％含む混合物２０ｇを約２０℃のアセトン１２０ｍｌで抽出する。残りの固体を濾過し、液相を真空中で処理して溶剤を蒸発させる。高純度ＬｉＰＯ２Ｆ２が得られる。
【００８４】
２．ＬｉＰＯ２Ｆ２を９５重量％およびＬｉＦを５重量％含む混合物２０ｇを約２０℃のジメトキシエタン６０ｍｌで抽出する。残りの固体を濾過し、液相を真空中で処理して溶剤を蒸発させる。高純度ＬｉＰＯ２Ｆ２が得られる。
【国際調査報告】
2013539448.tif 000005
2013539448.tif 000006
2013539448.tif 000007